(57)【要約】【課題】電子写真記録方式の乾式複写機や、ファクシミリ、プリンター等の画像品質向上を達成するために、コシを併せ持った高密度なパイルを安定に形成することで、均一かつ高密度な帯電付与およびクリーニング性を可能とする導電性複合断面繊維、および電子写真記録方式の乾式複写機や、ファクシミリ、プリンター用等に好適なブラシを提供する。【解決手段】導電性カーボンを含有するポリマーからなる成分Ａが、成分Ａと相溶しないポリマーからなる成分Ｂによって複数のセグメントに分割されていることを特徴とする導電性複合断面繊維。【選択図】図１
2006009177.tif 000002
【特許請求の範囲】
【請求項１】
導電性カーボンを含有するポリマーからなる成分Ａが、成分Ａと相溶しないポリマーからなる成分Ｂによって複数のセグメントに分割されていることを特徴とする導電性複合断面繊維。
【請求項２】
成分Ａのポリマーがポリアミド、成分Ｂのポリマーがポリエステルであることを特徴とする請求項１に記載の導電性複合断面繊維。
【請求項３】
温度が２０℃、湿度が３０％ＲＨでの比抵抗値が１０３〜１０８Ωｃｍであることを特徴とする請求項１または２のいずれかに記載の導電性複合断面繊維。
【請求項４】
成分Ａ１００ｇに対して、導電性カーボンを２０〜４０ｇ含有して得られることを特徴とする請求項１〜３のいずれかに記載の導電性複合断面繊維。
【請求項５】
成分Ａセグメントの繊度が０．１〜３デシテックスであることを特徴とする請求項１〜４のいずれかに記載の導電性複合断面繊維。
【請求項６】
成分Ｂセグメントの繊度が３〜７デシテックスであることを特徴とする請求項１〜５のいずれかに記載の導電性複合断面繊維。
【請求項７】
請求項１〜６のいずれかに記載の導電性複合断面繊維を割繊処理して用いることを特徴とするブラシ。
【請求項８】
電子写真記録方式の乾式複写機、ファクシミリ、またはプリンター用のブラシであることを特徴とする請求項７に記載のブラシ。
【発明の詳細な説明】
【技術分野】
【０００１】
本発明は、電子写真記録方式の乾式複写機や、ファクシミリ、プリンター等のブラシに用いられる導電性複合断面繊維に関するものであり、特に導電性カーボンを含有するポリマーが、それに相溶しないポリマーによって複数のセグメントに分割されている導電性複合断面繊維であり、これを割繊処理することによりブラシにした際のパイル密度を高めて画像品質向上に寄与し、さらに、前記導電性複合断面繊維を割繊処理して電子写真記録方式の乾式複写機や、ファクシミリ、プリンター等に用いる帯電ブラシ、クリーナーブラシに好適な導電性複合断面繊維およびブラシに関するものである。
【背景技術】
【０００２】
電子写真記録方式の乾式複写機や、ファクシミリ、プリンター等に用いられる現像用ブラシ、接触帯電用ブラシ、感光ドラムクリーナー用ブラシ用の繊維としては、比抵抗値が１０３〜１０８Ωｃｍのものが要求されている。従来このような用途における導電性カーボンを含有する繊維は、セルロース系繊維やビニロン導電糸が用いられている（例えば、特許文献１〜３参照）。
【０００３】
上記従来技術から得られるセルロース系繊維は低湿度（温度２０℃、湿度１５％ＲＨ）での比抵抗値と、高湿度（温度２０℃、湿度６５％ＲＨ）での比抵抗値の比が１０３Ωｃｍ程度であり、さらなる複写時の温湿度変化のよる画像品質のバラツキを少なくするため導電糸の低湿度および高湿度の比抵抗の比を小さくすることが望まれている。
【０００４】
また、セルロース系繊維およびビニロン導電糸では、単糸繊度が４〜５デシテックス程度であり、製織したときの導電糸のパイル密度が約３万本／インチ２程度となり、さらなる画像品質を高画質化するために製織したときの高パイル密度化が望まれている。また、高パイル密度化の方法として、単純な単糸繊度の細繊度化が近年検討されているが、紡糸工程での糸切れや毛羽が多くなり、生産安定性に欠ける、また、細繊度化によりコシが無くなるためクリーニング性に欠けるといった問題を抱えている。
【０００５】
一方、比抵抗値バラツキが少なく作成時の熱処理工程や長期間の使用における温湿度変化に対して安定したポリエステル、ポリアミド系導電糸について提案がなされている（例えば、特許文献４参照）。しかしながら、従来のセルロース系導電糸と同様、高パイル密度化のために単糸繊度を細くしても、紡糸工程での糸切れや毛羽が増えて生産安定性に欠ける、クリーニング性に欠けるといった問題は解消できていなかった。
【特許文献１】特開平９−４９１１７号公報（［０００７］段落）
【特許文献２】特開２０００−３５５８２３号公報（［０００２］〜［０００３］段落）
【特許文献３】特開２０００−１６０４２７号公報（［０００３］段落）
【特許文献４】特開２００２−１４６６２９号公報（［００５１］段落）
【発明の開示】
【発明が解決しようとする課題】
【０００６】
そこで、本発明では電子写真記録方式の乾式複写機や、ファクシミリ、プリンター等の画像品質向上を達成するために、コシを併せ持った高密度なパイルを安定に形成することで、均一かつ高密度な帯電付与およびクリーニング性を可能とする導電性複合断面繊維、および電子写真記録方式の乾式複写機や、ファクシミリ、プリンター用等に好適なブラシを提供することを課題とする。
【課題を解決するための手段】
【０００７】
上記課題を解決するため、本発明は以下の構成を採用する。すなわち、
（１）導電性カーボンを含有するポリマーからなる成分Ａが、成分Ａと相溶しないポリマーからなる成分Ｂによって複数のセグメントに分割されていることを特徴とする導電性複合断面繊維。
（２）成分Ａのポリマーがポリアミド、成分Ｂのポリマーがポリエステルであることを特徴とする前記（１）に記載の導電性複合断面繊維。
（３）温度が２０℃、湿度が３０％ＲＨでの比抵抗値が１０３〜１０８Ωｃｍであることを特徴とする前記（１）または（２）のいずれかに記載の導電性複合断面繊維。
（４）成分Ａ１００ｇに対して、導電性カーボンを２０〜４０ｇ含有して得られることを特徴とする前記（１）〜（３）のいずれかに記載の導電性複合断面繊維。
（５）成分Ａセグメントの繊度が０．１〜３デシテックスであることを特徴とする前記（１）〜（４）のいずれかに記載の導電性複合断面繊維。
（６）成分Ｂセグメントの繊度が３〜７デシテックスであることを特徴とする前記（１）〜（５）のいずれかに記載の導電性複合断面繊維。
（７）前記（１）〜（６）のいずれかに記載の導電性複合断面繊維を割繊処理して用いることを特徴とするブラシ。
（８）電子写真記録方式の乾式複写機、ファクシミリ、またはプリンター用のブラシであることを特徴とする前記（７）に記載のブラシ。
である。
【発明の効果】
【０００８】
本発明の導電性複合断面繊維によれば、導電性複合断面繊維を割繊処理して用いることにより、コシを併せ持った高密度な導電性セグメントのパイルを形成することができる。高密度なパイルを用いて電子写真記録方式の乾式複写機や、ファクシミリ、プリンター等に用いるブラシとすることにより、均一かつ高密度な帯電付与およびクリーニング性を可能とし高画質印刷を達成することができる。
【発明を実施するための最良の形態】
【０００９】
以下、本発明をさらに詳細に説明する。
【００１０】
本発明の導電性複合断面繊維を構成するポリマーとしては、ポリエステルやポリアミド、またポリオレフィンに代表される熱可塑性ポリマーや、フェノール樹脂等のような熱硬化性ポリマー、ポリビニルアルコール、ポリアクリロニトリルに代表される熱可塑性に乏しいポリマーや、生体ポリマー等が適用できるが、熱可塑性ポリマーが成形性の点から好ましい。また、ポリマーには本発明の効果を損なわない範囲において種々の添加剤を含んでも良い。この添加剤を例示すると、マンガン化合物等の安定剤、酸化チタン等の着色剤、可塑剤、難燃剤、繊維状強化剤等である。また、ポリマーの性質を損なわない範囲において他の成分が共重合されていても良い。また、ポリマーの分子量は繊維形成能や力学特性の点から数平均分子量で１万〜５０万であることが好ましい。
【００１１】
本発明の導電性複合断面繊維は、導電性カーボンを含有するポリマーからなる成分Ａが、成分Ａと相溶しないポリマーからなる成分Ｂによって複数のセグメントに分割されていることが重要である。成分Ａと成分Ｂが相溶するポリマーの組み合わせでは、本発明の導電性複合断面繊維を割繊処理することができず、成分Ａからなる高密度な導電性セグメントのパイルを形成することができない。成分ＡとＢが相溶しないポリマーの組み合わせについては、成分Ａのポリマーは導電性カーボンを練り込んだ際の均一分散性に優れるポリアミド、成分Ｂのポリマーはコシが強くクリーニング性に優れるポリエステルが好ましい。
【００１２】
また、成分Ａの成分Ｂでの分割（成分Ａと成分Ｂの複合断面状態）については、成分Ａが複数のセグメントに分割されていればどのような複合断面状態を形成していても良いが、製糸安定性、割繊処理のしやすさを考慮すると、形状が３〜１０葉の星型（例示すると図１に例示する★のような星形や、＊のような葉部分を細くしたもの）である成分Ｂを芯に配置し、鞘として成分Ａが分割、配置されている複合断面状態を形成していることが好ましい。
【００１３】
また、成分Ａと成分Ｂとの複合比率は、成分Ａセグメントの繊度が０．１〜３デシテックス、成分Ｂセグメントの繊度が３〜７デシテックスとなる範囲で設定することが好ましく、例えば、上記に記載した芯鞘型複合断面繊維の場合、成分Ａセグメントの繊度が０．１〜３デシテックス、成分Ｂセグメントの繊度が３〜７デシテックスとなる範囲であり、かつ成分Ａと成分Ｂとの複合比率（重量比率）は、２０：８０〜８０：２０であることが好ましく、さらに好ましくは３０：７０〜７０：３０である。ここで言うセグメントの繊度とは、本発明の導電性複合断面繊維の単糸において、これを構成するセグメント個々の繊度を指すものとする。例えば、図１例示する芯成分Ｂが星形で、鞘成分Ａが芯成分Ｂの周りを分割、配置されている複合断面繊維の場合、芯成分Ｂのセグメント数は１で、鞘成分Ａのセグメント数は５となる。
【００１４】
上記したように、本発明の導電性複合断面繊維は、成分Ａセグメントの繊度が０．１〜３デシテックスであることが好ましく、さらに好ましくは０．３〜２デシテックスである。成分Ａセグメントの繊度が０．１デシテックス未満では、製糸時の複合断面異常による紡糸糸切れの増加や、成分Ａの剥離による毛羽が発生するばかりか、これを割繊処理してブラシにした際に、繊維が斜毛して印字することができないという問題が発生する。また、成分Ａセグメントの繊度が３デシテックスを越えると、これを割繊処理してブラシにした際に高密度なパイルが得られなくなる。
【００１５】
また、上記したように、本発明の導電性複合断面繊維は、成分Ｂセグメントの繊度が３〜７デシテックスであることが好ましく、さらに好ましくは３〜５デシテックスである。ただし、成分Ｂについては複数のセグメントに分割されていなくても良く、この場合は成分Ｂの単糸繊度を指すものとする。成分Ｂセグメントの繊度が３デシテックス未満では、成分Ｂ単糸繊維のコシが弱くなるためクリーニング性が不良となり、高画質印刷を達成することができにくくなる。また、成分Ｂセグメントの繊度が７デシテックスを越えると、ブラシへの均一かつ高密度な帯電付与ができないため、高画質印刷を達成することができにくくなる。
【００１６】
本発明の導電性複合断面繊維は、温度が２０℃、湿度が３０％ＲＨでの比抵抗値が１０３〜１０８Ωｃｍであることが好ましく、さらに好ましくは１０４〜１０７Ωｃｍである。比抵抗値が１０３Ωｃｍ未満では、ブラシに電圧を掛けた時、電子が隣り合う繊維に移動するため印刷することができなくなることがある。また、比抵抗値が１０８Ωｃｍを超えると、電圧を掛けても繊維中を電子が移動できないため印刷することができなくなることがある。
【００１７】
本発明の導電性複合断面繊維は、成分Ａ１００ｇに対し、導電性カーボンを２０〜４０ｇ含有されていることが好ましく、さらに好ましくは２０〜３０ｇである。導電性カーボンの含有量が２０ｇ未満では、繊維の比抵抗値が低下するため印刷した時に印字することができなくなることがある。また、導電性カーボンの含有量が４０ｇを超えると、繊維の強度が低下し実用性に欠けるとともに、紡糸糸切れが増加するため生産性が悪くなる。本発明で用いる成分Ａに含有する導電性カーボンの種類を例示すると、アセチレンブラックやファーネスブラック、ケッチェンブラック等が挙げられ、導電性を有する粉末体であれば特に制限はないが、ポリマーに添加した時の分散およびストラクチャーの形成が良好であり、製糸安定性にも優れているアセチレンブラックが好ましい。また、１次粒子サイズとしては、製糸時の濾圧上昇抑制や、製糸安定性、繊維強度向上を考慮すると２０〜５０μｍが好ましい。
【００１８】
本発明の導電性複合断面繊維に導電性カーボンを含有せしめる方法としては、成分Ａへ導電性カーボンをドライブレンドし溶融する方法、成分Ａへ高濃度の導電性カーボンを含有するマスターチップをドライブレンドし溶融する方法等が挙げられるが、両者が均一に混ざればいかなる方法でも良い。
【００１９】
本発明の導電性複合断面繊維を割繊処理する方法については、成分Ａと成分Ｂのポリマーの組み合わせにより変わり、特に制限するものではないが、方法を例示すると、形状が５葉の星型（★）である成分Ｂを芯に配置し、鞘として成分Ａが分割、配置されている複合断面状態で、鞘である成分Ａがポリアミド、芯である成分Ｂがポリエステルの場合、織地をベンジルアルコール水溶液中に浸透させて鞘であるポリアミドを膨潤収縮させることで浮き上がらせて割繊する方法や、織地をアルカリ水溶液中に浸透させて芯であるポリエステルの一部を溶解して割繊する方法等が挙げられる。
【００２０】
本発明の導電性複合断面繊維をパイルとして製織、割繊処理した後のパイル密度としては、１０万本／インチ２以上が好ましく、さらに好ましくは１５万本／インチ２以上である。パイル密度が１０万本／インチ２未満では、ブラシへの均一かつ高密度な帯電付与ができないため、高画質印刷を達成することができにくくなる。また、パイル密度としてはより高密度であることが好ましいが、成分Ａ、成分Ｂセグメントの繊度が前述した範囲から外れないように設計することが好ましい。
【００２１】
本発明の導電性複合断面繊維は溶融紡糸により得られる。成分Ａと成分Ｂを別々にエクストルーダーあるいはプレッシャーメルター等で溶融し、複合断面繊維用紡糸パック、口金に任意の割合で供給する。口金から吐出後は冷却、給油等を経て巻取速度６００〜１０００ｍ／分のいわゆる未延伸糸としていったん巻き取り、これを延伸する２工程法が好ましく用いられる。
【００２２】
電子写真記録方式の乾式複写機用ブラシとは、非接触コロナ放電にかわって感光体に接触帯電させる印加ブラシ、感光体上に残存した電荷およびトナーを除去するクリーニングブラシ、およびクリーニングの性能をも併せ持つ印加ブラシのことをいう。いずれもパイルとして製織した後、導電性を有するバッキング剤でバッキングした後、幅１０〜３０ｍｍにカットしたパイルテープを、円柱の金属棒にバイアスに巻き付けるか、単に板にパイルを張り付けてブラシ状に仕立てることにより得られる。
【実施例】
【００２３】
以下、実施例により本発明をさらに詳細に説明する。物性の測定方法は次の通りである。
【００２４】
Ａ．ナイロンの硫酸相対粘度（ηｒ）
チップを９８％濃硫酸に試料濃度が１ｇ／１００ｍｌとなるように溶解後、オストワルド粘度計にて２５℃での落下秒数（Ｔ１）、チップを溶解していない９８％濃硫酸の落下秒数（Ｔ２）を測定し、下式から算出した。
ηｒ＝Ｔ１／Ｔ２
【００２５】
Ｂ．ポリエステルの極限粘度（ＩＶ）
チップをオルトクロロフェノールに溶解後、オストワルド粘度計にて２５℃での相対粘度を求めた。これを複数点の試料濃度について求め、無限希釈度に外層して求めた。
【００２６】
Ｃ．成分Ａ、成分Ｂセグメントの繊度
ＪＩＳ  Ｌ１０１３  Ａ法に基づいて繊維の正量繊度を測定し、下式から算出した。
ＴＡ＝（Ｔ×ＷＡ）／（Ｆ×ＳＡ）
ＴＢ＝（Ｔ×ＷＢ）／（Ｆ×ＳＢ）
ＴＡ：成分Ａセグメントの繊度
Ｔ：正量繊度
ＷＡ：成分Ａの重量比率
Ｆ：フィラメント数
ＳＡ：単糸中の成分Ａのセグメント数
ＴＢ：成分Ｂセグメントの繊度
ＷＢ：成分Ｂの重量比率
ＳＢ：単糸中の成分Ｂのセグメント数
【００２７】
Ｄ．比抵抗値
超絶縁抵抗計（川口電気製  TERAOHMMETER R-503）を用いて試長１０ｃｍ間に１００（Ｖ）の電圧を掛け、温度２０℃、湿度３０％ＲＨの条件下での電気抵抗値（Ω／ｃｍ）を測定し、下式から算出した。尚、表１には比抵抗値ＲＳの対数値ｌｏｇ１０（ＲＳ）を示した。
ＲＳ＝Ｒ×Ｄ／（１０×Ｌ×ＳＧ）×１０−５
ＲＳ：比抵抗値（Ωｃｍ）
Ｒ：電気抵抗値（Ω／ｃｍ）
Ｄ：１００００ｍ当たりの糸重量（ｇ）
Ｌ：試長（ｃｍ）
ＳＧ：糸密度（ｇ／ｃｍ３）
【００２８】
Ｅ．紡糸糸切れ
１ｔ生産したときの糸切れ回数を次の基準で評価した。
◎：２回／ｔ未満
○：２〜３回／ｔ
△：３〜５回／ｔ
×：５回／ｔ以上
【００２９】
Ｆ：毛羽数
多点毛羽計数装置（東レエンジニアリング製  MFC-120）を用いて繊維パッケージから繊維を６００ｍ／分で解舒し、５時間測定、装置に表示される毛羽数をカウントした。
【００３０】
Ｇ．画像品質
電子写真学会が発行するテストチャートを複写し、画質品質を１０が最も優れているものとして１０段階で評価し７以上を合格レベルとした。
【００３１】
実施例１〜５
平均１次粒径が３５μｍの導電性カーボンアセチレンブラックを相対粘度２．６２のポリカプラミド（Ｎ６）（成分Ａ）チップに表１の添加量となるように混練機で溶融練り込みしチップとした。このチップと、極限粘度０．６２のポリエチレンテレフタレート（ＰＥＴ）（成分Ｂ）チップを別々のプレッシャーメルター型紡糸機に表１の重量比率となるように供給し、複合断面繊維用パック、口金を介して吐出させた。この時の繊維横断面は図１に示す通りである。その後、冷却、給油を行い、８００ｍ／分で未延伸糸を巻き取った。ついで、得られた未延伸糸を延伸機に供給し、延伸倍率１．６倍、熱板温度１７０℃にて延伸し、１１０デシテックス１２フィラメントの導電性複合断面繊維を得た。紡糸糸切れ、および得られた導電性複合断面繊維の正量繊度、成分Ａ、成分Ｂセグメントの繊度、比抵抗値、毛羽数について測定した。結果を表１に示す。また、得られた導電性複合断面繊維を用いてパイル密度４万本／inch２、パイル長７ｍｍとなるように製織した後、ベンジルアルコール１０％水溶液中に、１００℃、３０分の条件で浸透、割繊処理を行い（成分Ｂのセグメント数は１で、成分Ａのセグメント数は５となる）、乾燥してパイル密度２４万本／inch２のパイルを仕上げた。次にパイルを幅１５ｍｍのテープ状にした後、直径６ｍｍの円筒面に螺旋状に巻き付けてブラシを作成した。得られたブラシでの画像品質について確認した。結果を表１に示す。
【００３２】
実施例６
平均１次粒径が３５μｍの導電性カーボンアセチレンブラックを相対粘度２．６２のポリヘキサメチレンアジパミド（Ｎ６６）（成分Ａ）チップに表１の添加量となるように混練機で溶融練り込みしチップとする以外は実施例１と同様に製糸した。紡糸糸切れ、および得られた導電性複合断面繊維の正量繊度、成分Ａ、成分Ｂセグメントの繊度、比抵抗値、毛羽数について測定した。結果を表１に示す。また、得られた導電性複合断面繊維を用いて実施例１と同様の処理を行いブラシを作成した。得られたブラシでの画像品質について確認した。結果を表１に示す。
【００３３】
比較例１
平均１次粒径が３５μｍの導電性カーボンアセチレンブラックを相対粘度２．６２のＮ６チップに表１の添加量となるように混練機で溶融練り込みしチップとした。このチップをプレッシャーメルター型紡糸機に供給、口金を介して吐出させた後は実施例１と同様に製糸した（成分ＢのＰＥＴはなく、成分ＡのＮ６が１００％のもの）。紡糸糸切れ、および得られた導電性繊維の正量繊度、成分Ａセグメント（単糸）の繊度、比抵抗値、毛羽数について測定した。結果を表１に示す。また、得られた導電性繊維を用いてパイル密度４万本／inch２、パイル長７ｍｍとなるように製織しパイルを仕上げた。次にパイルを幅１５ｍｍのテープ状にした後、直径６ｍｍの円筒面に螺旋状に巻き付けてブラシを作成した。得られたブラシでの画像品質について確認した。結果を表１に示す。
【００３４】
比較例２
フィラメント数を８０フィラメントとする以外は比較例１と同様に製糸した。紡糸糸切れ、および得られた導電性繊維の正量繊度、成分Ａセグメント（単糸）の繊度、比抵抗値、毛羽数について測定した。結果を表１に示す。また、得られた導電性繊維を用いてパイル密度２７万本／inch２、パイル長７ｍｍとなるように製織しパイルを仕上げた。次にパイルを幅１５ｍｍのテープ状にした後、直径６ｍｍの円筒面に螺旋状に巻き付けてブラシを作成した。得られたブラシでの画像品質について確認した。結果を表１に示す。
【００３５】
比較例３
平均１次粒径が３５μｍの導電性カーボンアセチレンブラックを相対粘度２．６２のＮ６チップに表１の添加量となるように混練機で溶融練り込みしチップとした。このチップと、相対粘度２．６２のＮ６６チップを別々のプレッシャーメルター型紡糸機に表１の重量比率となるように供給し、複合断面繊維用パック、口金を介して吐出させた。この時の繊維横断面は図１に示す通りである。その後実施例１と同様に製糸した。紡糸糸切れ、および得られた導電性複合断面繊維の正量繊度、成分Ａ、成分Ｂセグメントの繊度、比抵抗値、毛羽数について測定した。結果を表１に示す。また、得られた導電性複合断面繊維を用いて実施例１と同様の処理を行いブラシを作成した。しかし比較例３については、成分Ａと成分Ｂとが相溶するため、成分Ｂから成分Ａが割繊しなかった。得られたブラシでの画像品質について確認した。結果を表１に示す。
【００３６】
【表１】
2006009177.tif 000003
【００３７】
表１の結果から明らかなように、本発明の導電性複合断面繊維は、安定した製糸が可能で、かつ従来の導電性繊維のブラシと比較して、電子写真記録方式の乾式複写機やファクシミリ、プリンター等の高画質印刷に極めて顕著な効果を奏することが判る。また、印加ブラシ兼クリーニングブラシとしても使用可能であるため、機器の小型化に寄与することができる。
【産業上の利用可能性】
【００３８】
本発明は、電子写真記録方式の乾式複写機や、ファクシミリ、プリンター等の画像品質向上が可能な導電性複合断面繊維に関するものであり、電子写真記録方式の乾式複写機やファクシミリ、プリンター用ブラシ等に適用することができる。
【図面の簡単な説明】
【００３９】
【図１】本発明の実施例および比較例で得られた導電性複合断面繊維の横断面図である。
【符号の説明】
【００４０】
Ａ：鞘成分
Ｂ：芯成分
【図１】
2006009177.tif 000004